3 구 플라스크 에 단계 1 에서 얻 은 N -( 4 - 사이클 로 헥 실 페닐 ) - N -( 9 , 9 - 다이메틸 - 9 H - 플 루 오렌 - 2 일 ) 아민 4 . 7 g ( 12 . 8 mmol ) , 3 . 5 g ( 12 . 8 mmol ) 의 4 '- 사이클 로 헥 실 - 4 - 클로로 - 1 , 1 '- 바이페닐 , 3 . 7 g ( 38 . 5 mmol ) 의 소듐 - tert - 뷰 톡 사이드 , 65 mL 의 자일렌 을 넣 고 , 감압 하 에서 탈기 처리 를 한 후 , 플라스크 내 를 질소 치환 하 였 다 . 이 혼합물 을 약 50 ℃ 까지 가열 교반 하 였 다 . 여기 서 47 mg ( 0 . 13 mmol ) 의 아릴 염화 팔라듐 이량체 ( II ) ( 약칭 : [ ( Allyl ) PdCl ] 2 ) , 180 mg ( 0 . 51 mmol ) 의 다이 - tert - 뷰 틸 ( 1 - 메틸 - 2 , 2 - 다이페닐 사이클 로 프로필 ) 포스핀 ( 약칭 : cBRIDP ( 등록 상표 ) ) 을 첨가 하 고 , 이 혼합물 을 110 ℃ 에서 약 5 시간 동안 가열 하 였 다 . 그 후 , 플라스크 의 온도 를 약 60 ℃ 까지 낮추 고 , 약 1 mL 의 물 을 첨가 하 고 , 석출 된 고체 를 여과 하 여 분별 하 였 다 . 여 과액 을 농축 하 여 얻 어 진 용액 을 실리카 겔 칼럼 크로마토그래피 로 정제 하 였 다 . 얻 어 진 용액 을 농축 하 여 짙 은 톨루엔 용액 을 얻 었 다 . 이 톨루엔 용액 에 에탄올 을 첨가 하 고 , 감압 하 에서 농축 하 여 에탄올 현탁액 을 얻 었 다 . 약 20 ℃ 에서 석출 물 을 여과 하 고 , 얻 어 진 고체 를 감압 하 에 있 어서 약 80 ℃ 에서 건조 시킴 으로써 , 백색 고체 를 5 . 3 g , 수율 69 % 로 얻 었 다 . 단계 2 의 합성 스킴 을 이하 에 나타낸다 .